(57)【要約】【課題】表面を２層以上の薄膜で被覆された微小体の種類を、電子線検査における反射電子の量を計測することにより識別する。【解決手段】微小体表面を様々な素材の薄膜で２層以上被覆する。その際、共通の素材を用いた生体分子の固定に利用する基準層と、異なる素材を用いた識別に利用する可変層により薄膜を構成する。薄膜を構成する際には抵抗加熱式蒸着装置などを用いて膜厚を厳密に制御しながら作製する。作製した微小体に電子線を照射する。入射電子が可変層に到達するよう適切な入射電子加速電圧を選択する。電子線照射により微小体から得られる反射電子像の輝度の差から、微小体可変層の素材の種類を識別する。【選択図】図４
2010054336.tif 000002
【特許請求の範囲】
【請求項１】
１種または２種以上の金属、遷移金属、または半導体を含む層状構造で被覆された微小体を識別する方法であって、
前記微小体に電子線を照射する工程、
前記層状構造からの反射電子量を測定する工程、および
前記反射電子量により前記微小体を識別する工程、
を含む、方法。
【請求項２】
１種または２種以上の金属、遷移金属、または半導体を含む層状構造で被覆された１種または２種以上の微小体を１種または２種以上の標的分子の標識として使用する方法であって、
前記微小体を前記標的分子に固定する工程、
前記微小体に電子線を照射する工程、
前記層状構造からの反射電子量を測定する工程、および
前記反射電子量により前記微小体を識別する工程、
を含む、方法。
【請求項３】
前記層状構造において、層の数、各層を構成する元素の種類および／または各層の厚さ、またはそれらの組合せを層状構造毎に変化させることにより、前記層状構造を備える微小体毎に異なる反射電子量を示すものとし、それによって、該反射電子量に基づいて１つの微小体を他の微小体から識別可能なものとする、請求項１または２に記載の方法。
【請求項４】
前記層状構造が、前記微小体表面上に積層された１種または２種以上の金属、遷移金属、または半導体の薄膜から構成されている、請求項１〜３のいずれかに記載の方法。
【請求項５】
前記薄膜の各々の厚さが、約1 nmから約１ミクロンの範囲である、請求項４に記載の方法。
【請求項６】
前記薄膜が、抵抗加熱式蒸着法、化学気相成長法、または物理気相成長法により形成されたものである、請求項５に記載の方法。
【請求項７】
前記微小体が、１種または２種以上の金属、遷移金属、または半導体を含む層状構造で被覆された微粒子、ブロック状の構造体、結晶成長した微小構造物、生体分子、または有機分子である、請求項１〜６のいずれかに記載の方法。
【請求項８】
前記微小体のサイズが、約5nmから約100ミクロンの範囲である、請求項７に記載の方法。
【請求項９】
前記電子線を照射する工程が、
前記照射する電子線の加速電圧を適宜設定または変化させることによって、前記電子線の前記層状構造への層間方向における到達距離を適宜設定または変化させ、それにより、前記１種または２種以上の金属、遷移金属、または半導体の所望の層からの反射電子を検出可能とすることを含み、
前記反射電子量により前記微小体を識別する工程が、
前記層状構造の所定の層からの反射電子量の特徴、または前記層状構造の複数の層からの反射電子量の特徴により、前記微小体を識別することを含む、
請求項１〜８のいずれかに記載の方法。
【請求項１０】
前記電子線を照射する工程が、
前記電子線の加速電圧を、約0.1ｋVから約30 kVの範囲内の所定の値に設定するか、またはその範囲内で変化させることを含む、
請求項９に記載の方法。
【請求項１１】
前記層状構造が、１個または２個以上の基準層（ｒｅｆｅｒｅｎｃｅ  ｌａｙｅｒ）と、１個または２個以上の可変層（ｖａｒｉａｂｌｅ  ｌａｙｅｒ）とを備え、
前記基準層は他の層状構造と共通する元素から構成され、
前記可変層は他の層状構造と区別できる異なる元素または異なる元素の組合せから構成されている、
請求項１〜１０のいずれかに記載の方法。
【請求項１２】
前記基準層が前記層状構造の最も外側表面に形成され、前記基準層の内側に前記可変層が形成されており、前記基準層に標的分子を固定化可能である、請求項１１に記載の方法。
【請求項１３】
１種または２種以上の金属、遷移金属、または半導体を含む層状構造で被覆された微小体であって、前記微小体に対して照射された電子線の反射電子量に基づいて前記微小体を識別する方法に使用するための、微小体。
【請求項１４】
前記層状構造が、１個または２個以上の基準層（ｒｅｆｅｒｅｎｃｅ  ｌａｙｅｒ）と、１個または２個以上の可変層（ｖａｒｉａｂｌｅ  ｌａｙｅｒ）とを備え、
前記基準層は他の層状構造と共通する元素から構成され、
前記可変層は他の層状構造と区別できる異なる元素または異なる元素の組合せから構成されている、
請求項１３に記載の微小体。
【請求項１５】
前記基準層が前記層状構造の最も外側表面に形成され、前記基準層の内側に前記可変層が形成されており、前記基準層に標的分子を固定化可能である、請求項１４に記載の微小体。
【請求項１６】
前記微小体が、１種または２種以上の金属、遷移金属、または半導体を含む層状構造で被覆された微粒子、ブロック状の構造体、結晶成長した微小構造物、生体分子、または有機分子である、請求項１３〜１５のいずれかに記載の微小体。
【請求項１７】
約5nmから約100ミクロンの範囲のサイズである、請求項１３〜１６のいずれかに記載の微小体。
【請求項１８】
前記層状構造が、前記１種または２種以上の金属、遷移金属、または半導体の薄膜で構成されている、請求項１３〜１７のいずれかに記載の微小体。
【請求項１９】
前記薄膜の各々の厚さが、約1 nmから約１ミクロンの範囲であり、かつオングストローム単位で厳密に制御されて形成されている、請求項１８に記載の微小体。
【請求項２０】
請求項１〜１２のいずれかに記載の方法に使用するための、請求項１３〜１９のいずれかに記載の微小体。
【請求項２１】
１種または２種以上の金属、遷移金属、または半導体を含む層状構造で被覆された１種または２種以上の微小体を含むキットであって、前記微小体に対して照射された電子線の反射電子量に基づいて前記微小体を識別する方法に使用するための、標的分子識別用微小体キット。
【請求項２２】
請求項１３〜２０のいずれかに記載の微小体を１種または２種以上含む、標的分子識別用微小体キット。
【請求項２３】
使用説明書をさらに含む、請求項２１または２２に記載の標的分子識別用微小体キット。
【請求項２４】
請求項１３〜２０のいずれかに記載の微小体の製造方法であって、
微小体の表面に１種または２種以上の金属、遷移金属、または半導体を含む元素を順次蒸着させて、前記元素の薄膜の層状構造を形成する工程を含む、方法。
【請求項２５】
前記薄膜が、抵抗加熱式蒸着法、化学気相成長法、または物理気相成長法により形成される、請求項２４に記載の方法。
【発明の詳細な説明】
【技術分野】
【０００１】
本発明は金属、遷移金属、半導体などで表面が被覆された微小体を特定する検査法に関する。
【背景技術】
【０００２】
個々の細胞の特性や状態は、その細胞の表面に存在するタンパク質および細胞内に存在するmRNAの量と分布に顕著に反映される。これら「ターゲット生体分子」の発現量と分布を詳細に調べるために、微小な構造物を標的分子に対する標識として利用することが行われる。本発明者らは、特開平１１−００１７０３「超微粒子の調製方法」において、ターゲット生体分子を標識するために利用することができる微粒子の作成方法を提案した。また、特開２００６−１５３８２６「生体物質標識法および生体物質の検査法」において、微粒子を標識として利用したターゲット生体分子の検査法を提案した。
【０００３】
特開平１１−００１７０３には、平坦な基板上にポリスチレン球を一層に分散し、金属または半導体を蒸着することにより、蒸着源から直進した金属または半導体原子をポリスチレン球の蒸着源側のみに吸着させた微粒子の形成方法が開示されている。
【特許文献１】特開平１１−００１７０３
【特許文献２】特開２００６−１５３８２６
【発明の開示】
【発明が解決しようとする課題】
【０００４】
しかしながら、細胞内に複数種類存在するターゲット生体分子を同時に標識して検出したい場合、材質が異なる微粒子を同時に標識として利用しなければならないが、それら材質が異なる微粒子にプローブ生体分子を如何にして一様に固定するかに対する具体的な解決策と方法は提案されていない。
【０００５】
また、例えば、微粒子に２層以上の元素を蒸着した場合、微粒子の種類を如何にして特定するかに関する解決策と方法もこれまでに提案されていない。
【０００６】
したがって、様々な素材で表面が２層以上薄膜状に被覆されている、微粒子を含む微小な構造体が複数存在するとき、微小体の種類を特定する方法の開発が望まれている。
【課題を解決するための手段】
【０００７】
本発明は、上記状況を鑑み、下記に示す１種または２種以上の金属、遷移金属、または半導体を含む層状構造で被覆された微小体の識別方法、そのような方法に用いる微小体、そのような微小体を含むキット、およびそのような微小体の製造方法を提供する。
【０００８】
（微小体の識別方法）
（１）１種または２種以上の金属、遷移金属、または半導体を含む層状構造で被覆された微小体を識別する方法であって、
上記微小体に電子線を照射する工程、
上記層状構造からの反射電子量を測定する工程、および
上記反射電子量により上記微小体を識別する工程、
を含む、方法。
【０００９】
（微小体を用いる標的分子の識別方法）
（２）１種または２種以上の金属、遷移金属、または半導体を含む層状構造で被覆された１種または２種以上の微小体を１種または２種以上の標的分子の標識として使用する方法であって、
上記微小体を上記標的分子に固定する工程、
上記微小体に電子線を照射する工程、
上記層状構造からの反射電子量を測定する工程、および
上記反射電子量により上記微小体を識別する工程、
を含む、方法。
【００１０】
（３）上記層状構造において、層の数、各層を構成する元素の種類および／または各層の厚さ、またはそれらの組合せを層状構造毎に変化させることにより、上記層状構造を備える微小体毎に異なる反射電子量を示すものとし、それによって、該反射電子量に基づいて１つの微小体を他の微小体から識別可能なものとする、上記（１）または（２）に記載の方法。
（４）上記層状構造が、上記微小体表面上に積層された１種または２種以上の金属、遷移金属、または半導体の薄膜から構成されている、上記（１）〜（３）のいずれかに記載の方法。
（５）上記薄膜の各々の厚さが、約1 nmから約１ミクロンの範囲である、上記（４）に記載の方法。
（６）上記薄膜が、抵抗加熱式蒸着法、化学気相成長法、または物理気相成長法により形成されたものである、上記（５）に記載の方法。
（７）上記微小体が、１種または２種以上の金属、遷移金属、または半導体を含む層状構造で被覆された微粒子、ブロック状の構造体、結晶成長した微小構造物、生体分子、または有機分子である、上記（１）〜（６）のいずれかに記載の方法。
（８）上記微小体のサイズが、約5nmから約100ミクロンの範囲である、上記（７）に記載の方法。
（９）上記電子線を照射する工程が、
上記照射する電子線の加速電圧を適宜設定または変化させることによって、上記電子線の上記層状構造への層間方向における到達距離を適宜設定または変化させ、それにより、上記１種または２種以上の金属、遷移金属、または半導体の所望の層からの反射電子を検出可能とすることを含み、
上記反射電子量により上記微小体を識別する工程が、
上記層状構造の所定の層からの反射電子量の特徴、または上記層状構造の複数の層からの反射電子量の特徴により、上記微小体を識別することを含む、
上記（１）〜（８）のいずれかに記載の方法。
（１０）上記電子線を照射する工程が、
上記電子線の加速電圧を、約0.1ｋVから約30 kVの範囲内の所定の値に設定するか、またはその範囲内で変化させることを含む、
上記（９）に記載の方法。
（１１）上記層状構造が、１個または２個以上の基準層（ｒｅｆｅｒｅｎｃｅ  ｌａｙｅｒ）と、１個または２個以上の可変層（ｖａｒｉａｂｌｅ  ｌａｙｅｒ）とを備え、
上記基準層は他の層状構造と共通する元素から構成され、
上記可変層は他の層状構造と区別できる異なる元素または異なる元素の組合せから構成されている、
上記（１）〜（１０）のいずれかに記載の方法。
（１２）上記基準層が上記層状構造の最も外側表面に形成され、上記基準層の内側に上記可変層が形成されており、上記基準層に標的分子を固定化可能である、上記（１１）に記載の方法。
【００１１】
（微小体）
（１３）１種または２種以上の金属、遷移金属、または半導体を含む層状構造で被覆された微小体であって、上記微小体に対して照射された電子線の反射電子量に基づいて上記微小体を識別する方法に使用するための、微小体。
（１４）上記層状構造が、１個または２個以上の基準層（ｒｅｆｅｒｅｎｃｅ  ｌａｙｅｒ）と、１個または２個以上の可変層（ｖａｒｉａｂｌｅ  ｌａｙｅｒ）とを備え、
上記基準層は他の層状構造と共通する元素から構成され、
上記可変層は他の層状構造と区別できる異なる元素または異なる元素の組合せから構成されている、
上記（１３）に記載の微小体。
（１５）上記基準層が上記層状構造の最も外側表面に形成され、上記基準層の内側に上記可変層が形成されており、上記基準層に標的分子を固定化可能である、上記（１４）に記載の微小体。
（１６）上記微小体が、１種または２種以上の金属、遷移金属、または半導体を含む層状構造で被覆された微粒子、ブロック状の構造体、結晶成長した微小構造物、生体分子、または有機分子である、上記（１３）〜（１５）のいずれかに記載の微小体。
（１７）約5nmから約100ミクロンの範囲のサイズである、上記（１３）〜（１６）のいずれかに記載の微小体。
（１８）上記層状構造が、上記１種または２種以上の金属、遷移金属、または半導体の薄膜で構成されている、上記（１３）〜（１７）のいずれかに記載の微小体。
（１９）上記薄膜の各々の厚さが、約1 nmから約１ミクロンの範囲であり、かつオングストローム単位で厳密に制御されて形成されている、上記（１８）に記載の微小体。
（２０）上記（１）〜（１２）のいずれかに記載の方法に使用するための、上記（１３）〜（１９）のいずれかに記載の微小体。
【００１２】
（微小体を含むキット）
（２１）１種または２種以上の金属、遷移金属、または半導体を含む層状構造で被覆された１種または２種以上の微小体を含むキットであって、上記微小体に対して照射された電子線の反射電子量に基づいて上記微小体を識別する方法に使用するための、標的分子識別用微小体キット。
（２２）上記（１３）〜（２０）のいずれかに記載の微小体を１種または２種以上含む、標的分子識別用微小体キット。
（２３）使用説明書をさらに含む、上記（２１）または（２２）に記載の標的分子識別用微小体キット。
【００１３】
（微小体の製造方法）
（２４）上記（１３）〜（２０）のいずれかに記載の微小体の製造方法であって、
微小体の表面に１種または２種以上の金属、遷移金属、または半導体を含む元素を順次蒸着させて、上記元素の薄膜の層状構造を形成する工程を含む、方法。
（２５）上記薄膜が、抵抗加熱式蒸着法、化学気相成長法、または物理気相成長法により形成される、上記（２４）に記載の方法。
【発明の効果】
【００１４】
本発明では、様々な素材で表面が２層以上、薄膜状に被覆されている微小体の種類を識別するために、微小体に電子線を照射した際に発生する反射電子を利用する。
【００１５】
特に、電子の加速電圧を低電圧側から高電圧側まで適宜変化させることにより、２層以上薄膜が存在する場合に表面からより深い層側の素材の情報を反映した反射電子画像が得られるため、この方法を利用することにより微小体の種類を識別することができる。
【００１６】
そのため微小体は、種類を識別するために利用する、様々な素材で構成された内部の可変層と、プローブ生体分子を固定するため、あるいは微小体の構造を安定に維持するために利用する、統一された素材で構成された表面の基準層から構成されるように作製することができる。
【００１７】
電子線を照射した際に得られる反射電子の輝度は、薄膜を構成する素材の種類の他に、薄膜の厚さにも依存するが、本発明によれば、膜厚をオングストローム単位で厳密に制御した微小体を作製することができる。
【００１８】
本発明によれば、様々な種類の素材で構成された微小体を容易に識別することが出来るため、素材が異なる微小体をセットとして用いることにより、細胞の複数のターゲット生体分子を同時に標識する際に利用することが出来る。また、基準層をプローブ生体分子の固定に、可変層を微小体の種類識別に利用することにより、分子固定と識別共に容易な微小体を大量に生産することが出来る。
【発明を実施するための最良の形態】
【００１９】
１．１種または２種以上の金属、遷移金属、または半導体を含む層状構造で被覆された微小体の識別方法
本発明は、１つの実施形態において、１種または２種以上の金属、遷移金属、または半導体を含む層状構造で被覆された微小体を識別する方法を提供する。この方法は、
微小体に電子線を照射する工程、
層状構造からの反射電子量を測定する工程、および
反射電子量により微小体を識別する工程、
を含む。
【００２０】
さらに、本発明は、１つの実施形態において、１種または２種以上の金属、遷移金属、または半導体を含む層状構造で被覆された１種または２種以上の微小体を１種または２種以上の標的分子の標識として使用する方法を提供する。この方法は、
微小体を標的分子に固定する工程、
微小体に電子線を照射する工程、
層状構造からの反射電子量を測定する工程、および
反射電子量により微小体を識別する工程、
を含む。
【００２１】
本明細書中、単に「金属」という場合、典型元素の金属を指すものとする。「典型元素」とは、周期表の1族、2族と12族から18族の元素で、全ての非金属および一部の金属から構成される元素の区分である。本発明において使用される「金属」としては、例えば、Ａｌ、Ｇａ、Ｇｅ、Ａｓ、Ｉｎ、Ｓｎ、Ｓｂ、Ｔｌ、Ｐｂ、Ｂｉなどの金属が好ましい。
本明細書中、「遷移金属」とは、遷移元素を意味し、周期表の3族から11族の元素をいうものとする。本発明に使用する「遷移金属」としては、原子番号４３番を除く２１番から７９番までの遷移金属が好ましい。
本明細書中、「半導体」という用語は、当該分野で通常用いられる意味（「室温における電気伝導率σが、金属と絶縁体の中間の１０３〜１０−１０Ｓ／ｃｍ程度である物質」（岩波  理化学辞典  第５版、１９９８  岩波書店））で用いられる。本発明において使用する「半導体」としては、例えば、Ｓｉ、Ｓｅ、Ｔｅなどが好ましい。
【００２２】
本明細書中、「微小体」は、サイズ（または粒径）が、約0.1nm〜約1mm、好ましくは、約1nm〜約500μm、より好ましくは、約5nm〜約100μm、最も好ましくは、約5nm〜1μmの微粒子を指し、特にその素材を問わない。本発明において使用する微小体として好ましいものの例には、ポリスチレンやガラス、シリコン製の微粒子、ガラスやシリコン製のブロック状の構造体、酸化亜鉛や酸化チタン等の結晶成長した微小構造物、生体分子（例：タンパク質結晶）、または有機分子（例：リポソーム）などが挙げられる。
【００２３】
本明細書中、「層状構造」とは、１種または２種以上の金属、遷移金属、または半導体から形成される薄い層が重層された構造を意味する。各層の厚さは、典型的には、約1nm〜約1μmの範囲であり、より好ましくは、約1nm〜約500nm、最も好ましく、約1nm〜約100nmの範囲であるが、これらの範囲に限定されず、下限は、約0.1nmから、上限は約10μmまでの任意の範囲で目的に応じて適宜設定可能である。
【００２４】
「層状構造」は、当該分野で周知の方法により、任意の適当な表面上に作製することができる。より具体的には、例えば、抵抗加熱式蒸着法、化学気相成長法、物理気相成長法、などを使用して、１種または２種以上の金属、遷移金属、または半導体の薄膜を、適当な表面上に蒸着させることによって作製することができる。これらの方法によって、蒸着させる元素の厚さを適宜調節できることは当業者に理解できる。
【００２５】
「層状構造」は、好ましくは、１個または２個以上の基準層（ｒｅｆｅｒｅｎｃｅ  ｌａｙｅｒ）と、１個または２個以上の可変層（ｖａｒｉａｂｌｅ  ｌａｙｅｒ）とを備えている。ここで、「基準層」とは他の層状構造と共通する元素から構成されている層を意味し、「可変層」とは他の層状構造と区別できる異なる元素から構成されている層（または他の層状構造と区別できる異なる元素の組合せから構成されている複数の層）を意味する。
【００２６】
好ましくは、「基準層」は上記層状構造の最も外側表面に形成され、基準層の内側に可変層が形成される。このような形態とすることにより、最外側の基準層に標的分子を固定化可能である。標的分子との結合のために好ましい基準層の元素としては、例えば、金、銀、チタン、ニッケル等が挙げられる。
【００２７】
本明細書中、「標的分子」とは、本発明の微小体と結合しうる、本発明の微小体で標識する対象としての分子を意味する。「標的分子」の例としては、例えば、生体試料中に存在するＤＮＡ、ＲＮＡ、タンパク質、糖鎖等が挙げられる。標的分子は、例えば、基準層表面に標的分子と選択的に結合するDNAやRNA、抗体を固定し、それら分子と選択的に反応させることによって、基準層に固定することができる。基準層表面にDNAやRNA、抗体を固定する方法は、例えば、金を素材とした基準層表面に対して、チオール基を末端に導入したDNAやRNA、あるいはタンパク質のシステイン残基を反応させることにより固定することができる。
【００２８】
このようにして、層状構造で被覆された微小体に対して標的分子を一様に結合させることができる。また、さらにもう一つの基準層が、層状構造の最も内側に設けられていてもよい。この場合、最内側の基準層は、微小体の構造を安定化させるため、あるいは微小体に対する電子線の到達侵入深さを評価するために用いることができる。
【００２９】
また、「可変層」が存在することにより、そのような層状構造で被覆された１つの「微粒子」は、他の「微粒子」と容易に区別されうる。本発明の微粒子を標識用タグとして使用する場合に、互いに区別されうる上記「微粒子」が多数必要なときは（例えば、互いに異なる標的分子が多数存在するとき）、上記「可変層」にバリエーションを適宜持たせることにより、他の微粒子と区別されうる多数の標識用微粒子を作製することができる。可変層にバリエーションを持たせることは、可変層を構成する層の数を変化させること、各層の元素の種類および／または組合せを変化させること、可変層の厚さを変化させること、またはこれらの組合せ等により行うことができる。
【００３０】
本発明の微小体の識別方法においては、上記のような層状構造で被覆された微小体に電子線を照射し、層状構造からの反射電子量を測定し、その反射電子量の差違に基づいて、各微粒子を識別する。
【００３１】
ここで、「電子線」は、電子線源（電子銃）から発せられるものをいう。典型的には、電子線源は、走査型電子顕微鏡に組み込まれたものである。電子線源から発せられた電子線が層状構造に入射すると、二次電子、反射電子等が発せられる。発せられるこれらの信号は検出器で検出され、増幅や変調を経て表示される。信号の処理結果が像としてディスプレイに表示され、これを観察する。
【００３２】
反射電子の量は入射電子が衝突した部分の材質に依存し、重い元素ほどたくさんの反射電子が生じる。反射電子の量は反射電子像の輝度に反映されるため、重い素材で構成された微小体ほど明るくなる。したがって、元素の種類に応じた反射電子の輝度が得られることにより、反射電子量（または輝度）に基づいて元素を識別することができる。
【００３３】
一方、入射電子線を構成する電子は加速電圧を印加することにより加速されるが、大きな加速電圧を印加するほど入射電子はより大きなエネルギーを持つようになるため、試料表面からより深い部分まで潜り込む。電子線の加速電圧を適宜設定または変化させることによって、電子線の上記層状構造への層間方向における到達距離を適宜設定または変化させることができる。電子線の加速電圧は、典型的には約0.1ｋVから約30 kVの範囲内の所定の値に設定するか、またはその範囲内で変化させることができるが、使用する機器（例：走査型電子顕微鏡）に依存し、その範囲は上記のものに限定されない。
【００３４】
可変層を１層または２層以上とし、それら各層を構成する元素の種類を適宜変化させることで、異なる種類の層状構造を種々作製することができる。このような層状構造は、電子線の該層状構造への層間方向における到達距離を適宜設定または変化させながら反射電子量を測定すると、それぞれ異なる層間方向における反射電子の輝度（もしくは反射電子量）、または輝度（もしくは反射電子量）のパターンを示すことから、その独自の輝度または輝度パターンによりその層状構造を他の層状構造から識別可能にする。
【００３５】
２．本発明の微小体
本発明はまた、別の実施形態において、１種または２種以上の金属、遷移金属、または半導体を含む層状構造で被覆された微小体を提供する。この微小体は、該微小体に対して照射された電子線の反射電子量に基づいてその微小体を識別する方法に使用されることができる。
【００３６】
本発明の微小体において、層状構造は、典型的には、１個または２個以上の基準層（ｒｅｆｅｒｅｎｃｅ  ｌａｙｅｒ）と、１個または２個以上の可変層（ｖａｒｉａｂｌｅ  ｌａｙｅｒ）とを備えている。ここで、基準層は他の層状構造と共通する元素から構成され、可変層は他の層状構造と区別できる異なる元素または異なる元素の組合せから構成されている。「層状構造」、「基準層」および「可変層」の説明については、本発明の微粒子識別法の説明において既に説明した通りである。
【００３７】
典型的には、本発明の微小体は、上記本発明の微小体の識別方法または標識（タグ）としての該微小体の使用方法において使用される。
【００３８】
３．本発明の微小体を含むキット
本発明はさらに別の実施形態において、１種または２種以上の金属、遷移金属、または半導体を含む層状構造で被覆された１種または２種以上の微小体を含む、標的分子識別用微小体キットを提供する。このキットは、微小体に対して照射された電子線の反射電子量に基づいてその微小体を識別する方法において使用されることができる。本発明のキットは、本発明の微小体を１種または２種以上含むことができる。さらに本発明のキットは、使用説明書を含むことができる。本発明のキットは、典型的には、上記本発明の微小体の識別方法または標識（タグ）としての該微小体の使用方法において使用される。
【００３９】
４．本発明の微小体の製造方法
本発明はさらに別の実施形態において、本発明の微小体の製造方法を提供する。この方法は、任意の素材（例：ポリスチレンビーズ、ガラスビーズ、シリコン小片、酸化亜鉛結晶等）からなる「微小体」の表面に１種または２種以上の金属、遷移金属、または半導体を含む元素を順次蒸着させて、上記元素の薄膜の層状構造を形成する工程を含む。この薄膜は、典型的には、抵抗加熱式蒸着法、化学気相成長法、または物理気相成長法により形成される。なかでも、扱いが容易で膜厚をオングストローム単位で厳密に制御することができる抵抗加熱式蒸着装置による方法が好ましい。
【００４０】
以下、図面を参照しながら、本発明のより具体的な実施例について説明するが、本発明は、これらの例に限定されない。
【実施例】
【００４１】
図１は本発明において識別を行おうとする、表面に薄膜が形成された微小体の模式図である。ここでは素材が異なる５種類の微小体１，２，３，４，５を例として示す。微小体のサイズは５nmから１００ミクロンで、厚さ１nmから１ミクロンの金属、遷移金属および半導体からなる基準層１１，１４，２１，２４，３１，３４，４１，４４，５１，５４，と可変層１２，１３，２２，２３，３２，３３，４２，４３，５２，５３から構成されている。基準層１１，２１，３１，４１，５１は同じ素材が用いられている。１４，２４，３４，４４，５４も同様である。可変層１２，１３，２２，２３，３２，３３，４２，４３，５２，５３はそれぞれ異なる素材が用いられているか、あるいは１２，１３と５２，５３のように２種類の素材が異なる順番で薄膜を形成している。ここでは２層の基準層と２層の可変層からなる微小体の例を示したが、層の数はそれぞれ用途に応じて１層から１０層程度の範囲で選択すればよい。それぞれの微小体は異なるターゲット生体分子６を標識している。
【００４２】
図２は微小体に薄膜を形成する方法の模式図である。典型的な例として、抵抗加熱式蒸着装置によって、微小体９の表面に任意の金属、遷移金属あるいは半導体の薄膜を形成する工程を示す。微小体９の素材としては、ポリスチレンビーズなどの微粒子やシリコン小片などのブロック状の構造体、酸化亜鉛などの結晶成長した微小構造物、タンパク質結晶やリポソームなどの５nmから１００ミクロンの大きさの生体分子や有機分子を使用するのがよい。ここでは扱いが容易で膜厚をオングストローム単位で制御できる抵抗加熱式蒸着装置により薄膜を形成する例を示すが、化学気相成長法や物理気相成長法を用いて任意の金属、遷移金属あるいは半導体の薄膜を形成してもよい。２種類以上の元素を蒸着する場合は、図２の蒸着源１１，１２のように容器を２つ以上用意し、配線を切り替えることにより蒸着する素材を選択して使用するのがよい。
【００４３】
図２に示すように、まず、微小体９はガラス、シリコン、プラスチックなどの支持基板８の上に予め固定しておき、蒸着源１１，１２を向くように抵抗加熱式蒸着装置のチャンバー内にセットする。チャンバーの真空度は、たとえば、５×１０−5パスカル、チャンバー内の温度は室温である。微小体９と蒸着源１１，１２との間にはシャッター１０が設けられる。蒸着源１１（以下、蒸着源１２も同様である）は蒸着源容器１１１と加熱用抵抗器１１２とから構成される。シャッター１０は図の左脇に表示された矢印のように移動させることができ、シャッター１０が微小体固定化支持基板８の全面を覆うときは微小体９への蒸着が阻止され、シャッター１０の移動により微小体固定化支持基板８が蒸着源１１に曝されるときは微小体９への蒸着が行われる。蒸着源容器１１１には微小体９の表面に蒸着され、基準層および可変層となる金属、遷移金属あるいは半導体が入れられる。加熱用抵抗器１１２は蒸着源容器１１１に入れられた元素を加熱し、蒸発させるための抵抗器である。
【００４４】
ここでは基板に固定化された微小体に蒸着を行うことで薄膜を形成する工程を示したが、この他に平坦な基板に予め元素を蒸着し、エッチングにより表面の切削と切り出しを行い、微小体を形成する方法、平坦な基板の一部をマスクにより被覆し、元素に暴露されない領域を作製した上で薄膜を形成し、一部を切り出すことにより微小体を形成する方法、微粒子や微小構造の表面にさらに微細な粒子や構造体を取り付ける方法などがある。
【００４５】
本発明において蒸着源（薄膜を形成する元素）として利用できる元素の例を列挙すると周期律表において以下のようである。
（１）原子番号４３番を除く７９番までの遷移金属、
（２）原子番号１３，３１，３２，３３，４９，５０，５１，８１，８２，８３番の金属、および
（３）原子番号１４，３４，５２番の半導体
である。
【００４６】
図２の工程を行い微小体表面に薄膜を形成することにより、図１に示す複層の薄膜により被覆された微小体が作製される。加熱用抵抗器１１２，１２２の順に加熱を行うことにより、微小体９の表面に２層の薄膜が形成される。薄膜の厚さは、蒸着を行う際に加熱用抵抗器１１２，１２２に加える電流および電圧値と、シャッター１０を解放する時間によりオングストローム単位で制御される。３層以上の薄膜を形成する際には、蒸着源の数を増やすか、蒸着源容器１１１，１２１の中の素材を順次交換するとよい。形成された薄膜は、基準層もしくは可変層として利用される。薄膜を形成する土台となる微小体９は、薄膜を形成した後の微小体では、基準層の内のひとつとみなして扱われる。
【００４７】
図３は微小体の種類を、電子線検査により識別する手順を説明する模式図である。ここでは５種類の微小体１，２，３，４，５で標識した試料７を試料ステージ１４に載せ、走査型電子顕微鏡１３で観察する例を示す。
電子銃１３−１から発せられた電子線１３−２の電子が微小体１，２，３，４，５に衝突した際、微小体から２次電子１３−３および反射電子１３−４が放出される。この２次電子を検出器１３−５、反射電子を検出器１３−６で捕捉する。検出器１３−５で検出された２次電子をもとに、２次電子線画像が得られ、微小体の位置と大きさが特定される。検出器１３−６で検出された反射電子をもとに、反射電子線画像が得られ、微小体の位置と大きさおよび材質が特定される。２次電子線画像は反射電子線画像に比べて高分解能かつ高速に得られるため、微小体の位置と大きさを詳しく調べる際に反射電子画像と適宜併用するのがよい。
【００４８】
図４は微小体の種類を、反射電子像により識別する原理を説明する模式図である。入射電子線１３−２が微小体に照射されると、反射電子１３−４が微小体から発せられるが、その量は入射電子が衝突した部分の材質に依存し、重い元素ほどたくさんの反射電子が生じる。反射電子の量は反射電子像の輝度に反映されるため、重い素材で構成された微小体ほど明るくなる。一方、入射電子線を構成する電子は加速電圧を印加することにより加速されるが、大きな加速電圧を印加するほど入射電子はより大きなエネルギーを持つようになるため、試料表面からより深い部分まで潜り込む。
【００４９】
微小体１，２，３，４，５は表面の基準層と内部の可変層より構成されている。入射電子線１３−２に印加する加速電圧が低い場合、図４（a）に示すように入射電子は材質が統一された表面付近の基準層１１，２１，３１，４１，５１までしか到達できないため、微小体１，２，３，４，５の反射電子像輝度は全て同じになる。しかし、より高い加速電圧を印加した場合、図４（b）に示すように入射電子は材質がそれぞれ異なる可変層１２，２２，３２，４２，５２まで到達するため、微小体１，２，３，４，５はそれぞれ異なる反射電子像輝度となる。すなわち、反射電子像輝度から微小体の種類を特定することができる。
【００５０】
さらに高い加速電圧を印加した場合、入射電子はさらに深い可変層１３，２３，３３，４３，５３まで到達するため、微小体１，２，３，４，５はまた異なる反射電子像輝度となる。これを利用することにより、同じ素材である１２と５３、および１３と５２の薄膜が異なる順番で積層された、微小体１と微小体５を識別することができる。
【００５１】
一例として、微小体表面に可変層として金および銀の薄膜を20nm構成し、その上に基準層として銅を20nm積層した場合、入射電子加速電圧が低い場合は輝度が同じであるが、加速電圧が5kVを超えるあたりから、金の上に銅を積層した微小体の反射電子輝度が、銀の上に銅を積層した微小体の反射電子輝度よりも明るくなる。入射電子の進入深さと加速電圧の関係は微小体を構成する素材の種類に依存するため、加速電圧は0.1から30kVの範囲で適切な値を選択するのがよい。
【００５２】
図５は表面に薄膜が積層された微小体から得られる反射電子の輝度と、薄膜を構成する素材の原子番号および薄膜の厚さの関係を示した模式図である。図５（a）に示すとおり、薄膜素材の原子番号が大きくなるほど、反射電子像の輝度は明るくなるが、その関係は線形でなく、重い元素ほど識別が難しくなる。そのため、様々な素材の微小体のセットを標識として利用する場合は、同時に利用する素材の組み合わせに配慮する必要がある。例えば、アルミニウム、クロム、銅、銀、金の５種類の元素は原子番号が離れており反射電子輝度が明確に異なるため、同時に利用することができる。
【００５３】
一方、図５（b）に示すとおり、反射電子輝度は微小体を被覆する薄膜の厚さが厚くなるほど明るくなり、その関係は線形である。入射電子の加速電圧が低い場合、入射電子の試料への進入深さが浅くなるため一定以上の厚さの薄膜を識別することができず、図５（b）の点線に示したような傾向となるため、使用する微小体の種類に合わせて加速電圧を0.1から30kVの範囲で適切な値を選択するのがよい。例えば、微小体を被覆する薄膜の素材が金の場合、10kVの加速電圧では20nmの膜厚まで線形性が保たれるが、5kVの場合は10nmの膜厚以上の領域で線形性が失われる。
【００５４】
薄膜の厚さと反射電子輝度の間に上述のような関係があるため、微小体を被覆する薄膜の厚さはオングストローム単位で厳密に制御される必要がある。抵抗加熱式蒸着装置を利用することにより、膜厚を厳密に制御した微小体を容易に作製することができる。
【産業上の利用可能性】
【００５５】
本発明は上述のように、表面に素材が共通でプローブ生体分子の固定などに利用される基準層と、様々な素材で構成され種類を識別するために利用される可変層の各薄膜が合計２層以上形成された微小体に対して、適切な入射電子線加速電圧を選択し可変層の素材情報を反映する反射電子像を得て輝度を比較することにより、微小体の種類を識別することができる。これを利用すれば、プローブ生体分子の固定が容易でかつ識別が可能な様々な種類の微小体を大量に作製することができるため、様々な種類のターゲット生体分子を異なる素材の微小体で一度に標識し、かつ識別計測することができる。
【図面の簡単な説明】
【００５６】
【図１】表面に金属等の薄膜の層が形成された本発明の種々の微小体と結合した種々の標的分子の例を示す模式図である。
【図２】抵抗加熱式蒸着装置を利用して、微小体表面に薄膜を形成する工程を示す模式図である。
【図３】微小体の種類を電子線検査により識別する手順を示す模式図である。
【図４】（a）は表面に薄膜が形成された微小体に対して、加速電圧が低い電子が入射した場合に放出される反射電子の様子を示す模式図である。（b）は加速電圧が高い場合に放出される反射電子の様子を示す模式図である。
【図５】（a）は微小体から得られる反射電子の輝度と微小体を被覆する素材の原子番号の関係を示す図である。（b）は微小体から得られる反射電子の輝度と微小体を被覆する薄膜の厚さの関係を示す図である。
【符号の説明】
【００５７】
１，２，３，４，５…複層の薄膜で被覆された微小体、１１，２１，３１，４１，５１…同じ素材の基準層１、１２，２２，３２，４２，５２…異なる素材の可変層１、１３，２３，３３，４３，５３…異なる素材の可変層２、１４，２４，３４，４４，５４…同じ素材の基準層２、６…異なる種類のターゲット生体分子、７…細胞などの有機物質、８…微小体を固定する支持基板、９…微小体、１０…シャッター、１１１…蒸着源容器１、１１２…加熱用抵抗器１、１２１…蒸着源容器２、１２２…加熱用抵抗器２、１３−１…電子銃、１３−２…電子線、１３−３…２次電子、１３−４…反射電子、１３−５…２次電子検出器、１３−６…反射電子検出器、１４…走査型電子顕微鏡試料ステージ。
【図１】
2010054336.tif 000003
【図２】
2010054336.tif 000004
【図３】
2010054336.tif 000005
【図４】
2010054336.tif 000006
【図５】
2010054336.tif 000007